FR 2604009 A1 19880318 FR 8712562 A 19870910 La présente invention concerne les supports utilisés pour la mémorisation optique de données et en particulier ceux qui ont le format d'une carte et notamment d'une carte de support de données ayant une densité élevée de données optiques. Le brevet des Etats-Unis d'Amérique n0 4 239 338 décrit un support de mémorisation optique d'informations comprenant un substrat de verre, une couche d'argent de 1000 Â d'épaisseur, appliquée sur le substrat, une couche d'oxyde déposée sur la couche d'argent, et un film multicouche de AgCl/PbO présentant une coloration par addition et appliqué sur la couche d'oxyde. Le film peut être décoloré optiquement par la lumière visible et forme une image biréfringente dichroïque. L'image est lue en lumière infrarouge puisque le film est transparent aux longueurs d'onde de la lumière infrarouge. La couche d'argent permet la lecture et l'écriture par réflexion. Le film doit avoir une épaisseur qui ne dépasse pas 2 Wm environ afin qu'il donne une résolution ponctuelle élevée. Le brevet des Etats-Unis d'Amérique n0 4 278 756 décrit un support réfléchissant de mémorisation de données avec enregistrement par un laser, formé à partir d'une émulsion photosensible à base d'un halogénure d'argent. L'émulsion est exposée et développée à l'aide d'un procédé de transfert négatif par diffusion d'argent destiné à donner à la surface du film un aspect brillant, contrairement aux points de données qui sont transparents ou sombres. La surface brillante peut être disposée au-dessus ou au-dessous de la masse de l'émulsion, suivant que la lumière de lecture est transmise par dessus ou par dessous à travers un substrat transparent. Le brevet des Etats-Unis d'Amérique n0 4 542 288 décrit l'utilisation d'une carte de données ayant le support du type décrit dans le brevet précité des Etats Unis d'Amérique n0 4 278 756. Certaines informations, telles que des pistes d'asservissement et des informations de base de données, peuvent être enregistrées préalablement par un procédé photolithographique. Dans les supports de mémorisation optique de données de type réfléchissant, un contraste optique élevé entre les points de données et le fond du support et une délimitation nette des points de données sont nécessaires à la résolution des données, surtout lorsque les points de données sont petits, c'est-à-dire ont une dimension de 10 um ou moins. Une meilleure résolution permet l'utilisation de plus grandes densités de données, mais son obtention est parfois difficile. Par exemple, le contraste optique peut être accru dans certains supports par addition d'une couche réfléchissante, par augmentation du pouvoir réflecteur d'une couche réfléchissante existant déjà, ou par réduction du pouvoir réflecteur d'une couche photosensible, par exemple par augmentation de son épaisseur.La densité des données peut être accrue par réduction de la dimension des points de données. Malheureusement, les points de données sont souvent voilés au cours de l'opération d'augmentation du contraste et par la réduction de la dimension des points du fait de la résolution que peut donner le support, et à cause d'autres effets tels que la formation d'un halo photographique. Ce halo est une distorsion apparaissant sous forme d'images voilées ou diffuses due à la réflexion des rayons de l'image par le dos d'une couche photosensible d'enregistrement, déterminant une limite inférieure à la dimension des points qui peuvent être résolus. Des couches anti-halo ajoutées à certains supports réduisent le pouvoir réflecteur du dos de la couche d'émulsion et forment des points nets de données, mais réduisent aussi le contraste optique.De tels supports tels que décrits dans le brevet des Etats-Unis d'Amérique n0 4 239 338, limitent l'épaisseur de la couche d'enregistrement. L'invention a pour objet l'augmentation de la densité des données des supports réfléchissants, applicable à des cartes de données optiques sans augmentation simultanée des effets du halo photographique et du voile résultant des points de données. Elle concerne aussi la création d'un support optique ayant un contraste très élevé de données qui risque peu de présenter des erreurs dùes à la poussière, à la saleté et aux rayures. Plus précisément, l'invention concerne une carte formant une mémoire morte de données, ayant des données optiques préalablement enregistrées, dans laquelle la densité des données est accrue sans réduction de la dimension des points de données, chaque point représentant deux éléments binaires ou bits. Le support de mémorisation est formé d'une très mince couche métallique réfléchissante disposée derrière une couche d'un matériau photosensible, si bien que l'enregistrement préalable est réalisé par exposition à un rayonnement actinique, à travers un masque ayant une opacité à plusieurs niveaux et par développement ultérieur donnant des points de données ayant au moins deux densités optiques différentes et de préférence quatre densités optiques environ.Chaque point de données, comprenant des zones de données qui font partie du fond, peuvent par exemple avoir un pouvoir réflecteur choisi parmi quatre pouvoirs différents, représentant l'un des quatres éléments quaternaires 0, 1, 2 et 3. Ainsi, chaque point de données conserve l'équivalent de deux éléments binaires ou bits, avec en fait doublement de la densité des données.La couche métallique réfléchissante est de préférence adaptée aux propriétés optiques d'une couche photosensible choisie de manière que la couche métallique soit pratiquement réfléchissante à la longueur d'onde de lecture si bien que le constraste optique est accru et réfléchit moins aux plus courtes longueurs d'ondes actiniques, permettant ainsi l'utilisation d'une couche photosensible plus épaisse que dans le cas habituel, sans formation d'un halo plus important au cours d'un enregistrement préalable. L'invention met en oeuvre, dans un autre mode de réalisation, deux niveaux de densité optique seulement et en conséquence un seul bit est mémorisé par point de données, mais le contraste des données est très élevé et permet une amélioration des taux d'erreurs lorsque la carte est soumise à de la poussière, de la saleté et des rayures. La carte de données optiques comporte une base formant une carte plane de matière plastique, qui est cohérente et a une dimension permettant son logement dans un portefeuille, une couche de substrat sous forme d'un film placée sur la base et en contact plan intime avec elle, la couche métallique très réfléchissante, déposée sous vide ou en phase vapeur sur la couche de substrat sous forme d'un film ou une feuille collée à la couche de substrat, et une couche plane de mémoire optique placée sur la couche réf lé- chissante. La couche de mémoire optique peut être formée à l'aide d'une émulsion photosensible à un halogénure d'argent, par exposition à un rayonnement actinique et développement.La couche résultante de mémoire optique est par exemple une couche de gélatine de type pour application photographique, ayant une suspension de particules noires d'argent filamentaire à l'intérieur. Dans une variante, la couche de mémoire optique peut être formée d'un matériau ayant un composé diazoïque sensible au rayonnement. Le matériau est exposé au rayonnement et il est développé afin qu'il forme une couche d'une image d'un colorant azoïque. La couche de mémoire optique peut aussi être formée à partir d'une couche d'un matériau photosensible vésiculaire comprenant des vésicules de gaz qui dispersent la lumière, dans une émulsion de matière plastique. Une couche plane transparente et protectrice peut être placée au-dessus de la couche de mémoire optique. Dans un mode de réalisation de carte de données à deux faces, la base de la carte est transparente et d'autres couches, comprenant une couche de mémoire optique, une couche métallique réfléchissante et une couche de support, sont disposées entre la base de la carte et la couche de substrat sous forme d'un film. La couche métallique réfléchissante, convenant à une longueur d'onde de faisceau de lecture de la partie rouge ou du proche infrarouge du spectre, peut être choisie parmi l'or ou le cuivre, la longueur d'onde du rayonnement acti nique utilisée dans l'enregistrement préalable étant comprise dans la plage rouge à verte du spectre, et parmi l'aluminium et l'argent dans le cas où la longueur d'onde du rayonnement actinique de la matière photosensible choisie se trouve dans la partie ultraviolette du spectre, mais est utilisable dans la partie bleue ou verte du spectre. Le matériau est utile pour l'enregistrement préalable de données car il peut recevoir un dessin correspondant aux informations. Une exposition de la couche photosensible à une image est formée avec un rayonnement actinique à travers un masque ayant une opacité à plusieurs niveaux.La couche photosensible est alors traitée afin qu'elle soit pratiquement opaque lors d'une exposition maximale au rayonnement actinique, mais avec un dessin d'exposition comprenant des repères d'images transparents et partiellement transparents, représentant des données préalablement enregistrées, révélant dans diverses mesures un pouvoir réflecteur élevé de la couche métallique sous-jacente pour la lumière à la longueur d'onde du faisceau de lecture. Cette couche est la couche de mémorisation optique et elle n'est plus photosensible lorsqu elle a été traitée. D'autres caractéristiques et avantages de l'invention ressortiront mieux de la description qui va suivre, faite en référence aux dessins annexés sur lesquels la figure 1 est une vue en plan d'une carte de support de données selon l'invention la figure 2 est un agrandissement d'une partie de la carte de données de la figure 1, représentant des points de données la figure 3 est une coupe en élévation latérale de la carte de données, suivant la ligne 3-3 de la figure 2 la figure 3A est une coupe en élévation latérale analogue à la figure 3, représentant un autre mode de réalisation de carte de support de données selon l'invention la figure 4 est une coupe en élévation latérale analogue à la figure 3, représentant un autre mode de réalisation de carte de données selon l'invention les figures SA à 5D sont des vues en plan d'une partie de la carte de support de données de la figure 1 illustrant un procédé d'enregistrement préalable de points de données, ces figures correspondant successivement à la carte non exposée, exposée avec un masque, exposée puis développée la figure 6 est une coupe en élévation latérale suivant la ligne 6-6 de la figure 5B ; et la figure 7 est un graphique représentant la variation du coefficient de réflexion des couches métalliques avec la longueur d'onde. On se réfère d'abord à la figure 1 ; une carte 10 de support de données comporte une base plane 12 de matière plastique qui est cohérente et a la dimension d'un portefeuille, munie d'une bande 14 d'un matériau d'enregistrement placé par dessus. La bande 14 peut être placée sur une seule face comme décrit dans la suite en référence aux figures 4 et 3A, ou peut être placée sur les deux faces comme décrit dans la suite en référence à la figure 4. La base 12 peut être transparente ou opaque, mais elle doit être transparente lorsque la bande 14 est placée sur les deux faces. Par exemple, la base 12 de la carte est composée d'un matériau à base d'un polycarbonate, bien que d'autres matériaux convenables puissent aussi être utilisés. Une couche transparente et plane de protection formée d'un matériau résistant aux rayures peut être placée par dessus la bande 14.Une dimension préférée pour la carte 10 est d'environ 54 x 85 mm, car cette dimension est classique pour les cartes de crédit et analogues et elle se loge facilement dans un portefeuille. La bande 14 a par exemple une largeur de 16 ou 35 mm, et elle est disposée sur toute la longueur de la carte. Ces dimensions ne sont cependant pas primordiales. On se réfère à la figure 2 qui est une vue agrandie de données préalablement enregistrées sur la bande 14, la limite 16 correspond au trait interrompu 16 de la figure 1. Des points 17 et 18 de données sont représentés sous forme circulaire et alignés suivant des trajets. Les points de données peuvent aussi être allongés, rectangulaires ou carrés. Un second groupe de points de données, comprenant les points 19, est représenté sous forme aligné suivant un second trajet. Les points 17, 18 et 19 ainsi que l'absence de points indiquée par la référence 20, représentent des éléments quaternaires de données. Les points 17, 18 et 19 peuvent être distingués les uns des autres et des régions 20 formant le fond continu. Par exemple, les points 18 peuvent représenter des 3, les points 19 peuvent représenter des 2, les points 17 peuvent représenter des 1 et l'absence de points 20 peut représenter des 0.Ainsi, chaque point enregistré de données représente deux éléments binaires ou lieu d'un seul, si bien que la densité des données est doublée en fait, sans diminution de la dimension des points de données. Les points 17, 18 et 19 de données sont par exemple réfléchissants à divers degrés, avec un coefficient de réflexion aux longueurs d'onde du proche infrarouge (0,7 à 1,0 film) supérieur à 60 % de façon générale et de préférence supérieur à 80 % pour les points 18, entre 30 et 50 % pour les points 19, et entre 15 et 25 % pour les points 17, alors que les zones 20 du fond du support sont pratiquement sombres, le coefficient de réflexion aux longueurs d'onde du proche infrarouge (0,8 à 1,0 um) étant en général inférieur à 12 % et de préférence à 10 % environ.De tels coefficients de réflexion sont des exemples de ce qu'on peut observer lorsque le matériau recouvrant la couche réfléchissante est une émulsion exposée et développée à base d'halogénure d'argent qui devient la couche de mémorisation optique sous forme de particules filamentaires d'argent dans une couche de gélatine. Le contraste optique par réflexion obtenu entre les points de données et le fond continu du support est donc en général d'environ 2/1 pour chaque diminution distincte du coefficient de réflexion aux longueurs d'onde du faisceau de lecture. Les images diazoïques formées photographiquement sont transparentes aux longueurs d'onde de l'infrarouge mais présentent certaines opacités (et, dans ce mode de réalisation, certains coefficients de réflexion) analogues à celles des matériaux à base d'argent, dans le spectre visible.Les points préalablement #enregistrés peuvent être allongés, circulaires ou rectangulaires. Tous les points de données ont des dimensions analogues qui sont inférieures de façon générale à 25 Fun et de préférence inférieures à 10 Fun. L'espacement des trajets n'est pas primordial, les pistes pouvant même être adjacentes, pourvu que le système de lecture optique puisse faire facilement la distinction entre les trajets. On se réfère à la figure 3 ; le support d'enregistrement optique comporte une couche 22 de substrat sous forme d'un film, une couche métallique réfléchissante 24 déposée sur la couche 22 de substrat et une couche 26 de mémorisation optique placée sur la couche réfléchissante 24. La couche 22 de substrat est disposée sur la base 12, en contact intime avec celle-ci, par coopération suivant un plan. La base 12 peut être transparente ou opaque. Une couche protectrice plane et transparente 28 peut être placée au-dessus de la couche 26 de mémorisation optique. La couche 22 de substrat a par exemple une épaisseur comprise entre environ 100 et 250 Wm, et elle peut être composée de polyester, d'acétate de cellulose ou d'autres matériaux couramment utilisés comme bases pour la formation de films. La couche réfléchissante 24 est par exemple composée d'or, de cuivre, d'argent ou d'aluminium. L'or est préférable car il a un coefficient de réflexion extrêmement élevé à la longueur d'onde de lecture, et il donne ainsi un contraste élevé aux données, il ne réagit pas avec les produits chimiques photographiques, et il est stable pendant de nombreuses années dans les conditions normales. En outre, l'or est souhaitable car il peut être utilisé avec des couches 26 formées d'une émulsion photographique traitée par un rayonnement actinique comprise dans les plages bleue à verte du spectre (0,4 à 06 film) sans effet sérieux de halo. Le cuivre peut aussi être utilisé avec des émulsions de ce type, mais il n'est pas aussi stable chimiquement que l'or. L'argent et l'aluminium sont aussi des matériaux préférés avec les couches 26 de mémorisation de données, nécessitant un rayonnement actinique de la région ultraviolette (au-dessous de 0,4 Wm), mais ils peuvent être aussi utilisés à des longueurs d'onde plus grandes, lorsque l'effet de halo peut être maîtrisé. Des précautions doivent être prises pour que l'aluminium ne contamine pas les solutions de développement photographique.La couche réfléchissante 24 est déposée sur le substrat 22 par des techniques bien connues de dépôt en phase vapeur ou sous vide, par exemple pour le revêtement de plaquettes de silicium ou de disques métalliques de mémoire. La couche réfléchissante 24 a en général une épaisseur de l'ordre de 10 à 100 nm, lorsqu'elle est déposée en phase vapeur ou sous vide. La couche 26 de mémorisation optique est par exemple formée d'une émulsion d'halogénure d'argent, mais d'autres matériaux photosensibles, tels que des films diazoïques et vésiculaires, peuvent aussi être utilisés. La couche 26 d'émulsion peut être choisie afin que la couche réfléchissante 26 ait un coefficient de réflexion réduit à la longueur d'onde du rayonnement actinique afin que l'effet de halo soit réduit au minimum. Lorsque de l'argent est utilisé, le liant colloïdal qui la contient doit être formé d'un matériau qui est sensiblement transparent à la longueur d'onde du faisceau de lecture dans le proche infrarouge, et il peut en outre être choisi afin qu'il absorbe nettement plus à la longueur d'onde du rayonnement actinique, par addition de colorant capable d'absorber ce rayonnement actinique et d'accroître ainsi les propriétés anti-halo du support d'enregistrement.La couche 26 de mémorisation optique a en général une épaisseur de 1 à 6 Film. La couche 26 est représentée après exposition à un rayonnement actinique formant une image, à l'aide d'un cache photographique, la couche étant développée afin qu'elle soit pratiquement sombre. Les lignes ondulées de la couche 26 repré sentent de l'argent filamentaire noir enrobé dans un liant colloïdal. Les traits ondulés peuvent aussi représenter des molécules de colorant azoïque ou d'azométhyne formées dans le liant au cours du développement. Des couches de mémorisation optique formées à partir de films vésiculaires contiennent des vésicules de gaz qui dispersent la lumière et sont formées par la décomposition de composés diazoïques dans une émulsion de matière plastique, sous forme d'un produit volatil, puis par développement thermique.L'enregistrement des données dans ces matériaux de mémorisation optique est réalisé en général avant incorporation du film à la carte. Les zones 18 qui ne sont pas exposées au rayonnement actinique sont développées afin qu'elles soient essentiellement transparentes et qu'elles révèlent le coefficient élevé de réflexion de la couche métallique sous-jacente 24, lors d'un éclairement par un faisceau lumineux à la longueur d'onde de lecture, par exemple dans la partie rouge ou du proche infrarouge du spectre, mais dans tous les cas à une longueur d'onde supérieure à celle du rayonnement actinique. Les zones transparentes 18 représentent des points de données et sont de préférence bien délimitées au lieu d'être diffuses ou floues d'une autre manière. Ainsi, des matériaux à base d'halogénure d'argent ou d'un composé diazoïque sont préférés aux films vésiculaires pour la formation de la couche 26 de mémorisation optique.Les zones 19 sont exposées à une quantité du rayonnement actinique qui est inférieure à celle des zones sombres 20 du fond continu de la couche 26. Après développement, les zones 19 sont grises étant donné la présence de quelques particules filamentaires noires d'argent, mais avec une concentration nettement inférieure à celle des zones sombres 20 de la couche 26. Les zones grises 19 ont un coefficient de réflexion sur la couche sous-jacente 24 qui est très réfléchissante, qui n'est pas aussi élevé que celui des zones transparentes 18 puisque les particules d'argent présentes dans la zone 19 absorbent une partie de la lumière incidente et réfléchie. La densité optique des zones du fond continu 20, à la longueur d'onde du faisceau de lecture de la couche 26 formant l'émulsion, est par exemple au moins égale à 0,9 et de préférence supérieure à 1,0.La densité optique des zones 18 de la couche 26 de mémorisation ne dépasse pas de préférence 0,2 et est de préférence inférieure à 0,1. Les zones grises 19 ont par exemple l'une de deux densités optiques distinctes, les points gris clair ayant une densité optique comprise entre 0,6 et 0,8 et les points gris foncé ayant une densité optique comprise entre 0,3 et 0,5. Un procédé de fabrication de la carte de données des figures 1 à 3 comporte le dépôt d'une couche réfléchissante 24 sur une couche 22 de substrat par dépôt en phase vapeur ou sous vide ou par collage d'une feuille puis application d'une mince couche plane 26 d'un revêtement photosensible sur la couche réfléchissante 24. Le support résultant peut alors subir un enregistrement préalable, par mise en oeuvre des étapes d'exposition et de développement décrites dans la suite plus en détail en référence aux figures SA à 5D et 6. La bande 14 représentée sur la figure 1, contenant les données préalablement enregistrées, constitue le résultat obtenu. Cette bande 14 est alors appliquée sur la base 12 de la carte par disposition de la couche 22 du substrat en contact plan intime avec la base 12.Une couche plane transparente 28 de protection peut être finalement collée sur la couche 26 de mémorisation optique. Dans une variante, une carte peut être formée sans la couche 22 de substrat, comme indiqué sur la figure 3A. La couche réfléchissante 24 peut être directement déposée sur la base 12 et la couche 26 de mémorisation peut être disposée sur la couche réfléchissante 24, à la place de la formation de la bande 14 à partir des couches 22, 24 et 26. L'enregistrement préalable des données par exposition et développement peut aussi être réalisé après disposition de la bande 14 ou des couches individuelles 24 et 26 sur la base 12. Il est préférable que le traitement de la bande 14 soit terminé d'abord, car sa manutention est plus commode étant donné qu'elle n'est plus photosensible. On se réfère à la figure 4 ; un mode de réalisation de carte 10 à deux faces comporte une première couche 30 de mémorisation optique placéeesur une base cohérente, plane et transparente 12 de matière plastique, une première couche réfléchissante 32 déposée en phase vapeur ou sous vide, placée près d'une première couche 34 de substrat, une seconde couche 36 de substrat déposée sur le premier substrat 34, une seconde couche réfléchissante 38 disposée sur la couche 36 de substrat, et une seconde couche 40 de mémorisation optique placée sur la couche réfléchissante 38. Les couches 30 et 40 de mémorisation optique contiennent par exemple des particules filamentaires noires d'un métal en suspension dans un liant transparent de gélatine de qualité photographique.Les couches de mémorisation optique formées à partir de films vésiculaires et dia zoïques peuvent aussi être utilisées. Une couche transparente protectrice 42 peut être disposée sur la couche 40 de mémorisation optique. La première et la seconde couche 34 et 36 de substrat sont sensiblement analogues à la couche 22 de la figure 3. Des couches très réfléchissantes 32 et 38 peuvent être choisies dans le groupe qui comprend l'or, l'argent, l'aluminium, et éventuellement le cuivre, comme dans le cas de la couche réfléchissante 24 de la figure 3. Les couches 32 et 38 peuvent être identiques ou peuvent être formées de métaux différents. Comme dans le cas de la couche 26 de mémorisation optique de la figure 3, chacune des minces couches 30 et 40 de mémorisation optique de la figure 4 a été formée préalablement par exposition d'une émulsion photosensible à un rayonnement actinique et par développement photographique. Les couches développées 30 et 40 d'émulsion portent un dessin d'exposition formé par une image comprenant des signes transparents et partiellement transparents 44, 18 et 19, représentant des éléments binaires de données ayant un coefficient élevé de réflexion dans les couches métalliques adjacentes 32 et 38, pour la longueur d'onde de la lumière de lecture. Les couches 30 et 40 de mémorisation optique formées à partir d'émulsions d'un halogénure d'argent, ont une concentration élevée de particules filamentaires noires d'argent, représentées par des traits ondulés sur la figure 4, sur la plus grande partie de leur étendue. Ces zones ont un coefficient de réflexion compris entre environ 7 et 15 %.Le signe clair 18 de la couche 40 ne contient pas de quantité notable d'argent filamentaire et donne un pouvoirs réflecteur de 80 %. Le signe gris clair 19 de la couche 40 contient quelques particules filamentaires d'argent qui réduisent le coefficient global de réflexion à 60 %. Le signe gris foncé 44 de la couche 30 contient plus de particules filamentaires d'argent que le signe 19, mais a une moindre concentration que les zones denses de la couche 30 qui réfléchissent 10 % de la lumière. Le signe 44 a un coefficient global de réflexion d'environ 20 %. Le rayonnement actinique d'exposition des couches 30 et 40 n'est pas obligatoirement à une même longueur d'onde, et les couches photosensibles peuvent être exposées et développées en même temps ou séparément. La formation des supports de mémorisation optique de la carte de données à deux faces de la figure 4 peut comprendre le dépôt de couches réfléchissantes 32 et 38 sur des couches 34 et 36 de support respectivement, par dépôt sous vide ou en phase vapeur ou par collage d'une feuille. Ces couches photosensibles 30 et 40 sont disposées sur des couches réfléchissantes 32 et 38 respectivement. Les couches photosensibles 30 et 40 subissent un enregistrement préalable comme décrit en détail dans la suite en référence aux figures SA à 5D et 6. Toutes les bandes résultantes du matériau de mémorisation optique sont pratiquement identiques. Les couches 30, 32 et 34 forment une première bande, alors que les couches 36, 38 et 40 forment une seconde bande. Les deux bandes sont alors collées l'une à l'autre, une face supérieure 46 d'une première couche 34 de support étant en contact plan intime avec la surface inférieure 48 de la seconde couche 36 de support. L'une des couches de mémorisation optique, la première couche 30 dans le cas considéré, est alors disposée sur la base transparente 12 de la carte.Une couche protectrice 42 peut être placée sur l'autre couche de mémorisation, la couche 40 dans ce cas. Dans une variante, chacune des couches peut être disposée successivement sur la base 12 de la carte. L'exposition et le développement d'une couche d'émulsion ou des deux couches 30 et 40 peuvent être réalisés après disposition sur la base 12, mais cette opération présente des difficultés puisque l'émulsion est photosensible. On se réfère maintenant aux figures SA à 5D et 6 un support photosensible 50 contenant une couche photosensible on exposée 66 est disposé afin qu'il puisse être exposé par un rayonnement actinique. La couche photosensible est de préférence une émulsion d'halogénure d'argent à grain fin. Plus le grain de l'émulsion est fin et plus la résolution du produit final enregistré préalablement, selon l'invention, est élevée. Le grain de l'émulsion doit être inférieur à 5 % de la dimension du point d'enregistrement afin que les résultats soient les meilleurs, et des émulsions dont le grain est de l'ordre de 0,05 um sont disponibles dans le commerce. Des colorants anti-halo peuvent aussi être ajoutés à l'émulsion photographique afin que le coefficient d'absorption de celle-ci à la longueur d'onde du rayonnement actinique soit accru.Ceci facilite la réduction de l'effet de halo et augmente la résolution. De tels colorants sont couramment utilisés, ils sont hydrosolubles et ils ne sont donc pas présents dans le support final de mémorisation optique. On peut aussi choisir des compositions contenant des composés diazoïques sensibles au rayonnement. Les composés diazoïques ont au moins deux atomes d'azote fixés directement, par des doubles liaisons ou des triples liaisons. De préférence, les composés choisis ne doivent pas comprendre de groupes chromophores, c'est-à-dire que les composés doivent être transparents avant exposition et développement. Des composés diazoïques qui peuvent être utilisés sont les composés et sels de diazonium tels que le sel double de chlorure de zinc et de p-N,N-diéthylaminobenzènediazonium, les composés de diazo-N-sulfonate, des composés de quinone-diazide et des composés de triazène. Les composés polymères de diazonium et de quinone-diazide tels que les résines de diazoformaldéhyde, peuvent aussi être utilisés.Des films vésiculaires contenant des composés dia azoïques enrobés dans un liant d'un polymère de matière plastique peuvent aussi être utilisés. Des films diazoïques et vésiculaires sont disponibles dans le commerce auprès de Xidex Corporation of Sunnyvale, Californie. Une exposition à une image d'intensité variable peut être réalisée de diverses manières. D'abord, un faisceau laser d'un appareil classique d'enregistrement sur film de résolution élevée peut être modulé à la fois spatialement et en intensité afin qu'il expose directement la couche photosensible selon l'invention. Dans une variante, un appareil classique d' enregis- trement sur film peut être utilisé pour la formation d'un cache photographique ayant une opacité variable d'une image à une autre. Les données formées par un laser doivent être écrites une seule fois et lues de nombreuses fois avec une exposition rapide à de la lumière non cohérente appliquée à la couche photosensible à travers le cache photographique. Sur la figure 5B, un cache 52 de protection ayant une opacité à plusieurs niveaux, est placé sur un support 50 non exposé. Le cache 52 a au maximum quatre degrés de coefficient de transmission du rayonnement actinique, et il est pratiquement transparent sur une partie de son étendue sauf dans la partie du dessin en forme d'image constituant les signes optiquement denses 54, 56, 58, 60. Les signes 54, 56 sont pratiquement opaques, leur densité optique mesurée à la longueur d'onde du rayonnement actinique dépassant de préférence 1,0, le signe 58 est gris foncé, avec une densité optique d'environ 0,7, et le signe 60 est gris clair, avec une densité optique d'environ 0,4. Comme l'indique la figure 6, le support 50 d'enregistrement est exposé à l'aide d'une source lumineuse 62 qui émet de la lumière 64 à la longueur d'onde du rayonnement actinique. L'exposition à travers le cache d'opacité à plusieurs niveaux peut être réalisée dans une tireuse par contact, comme représenté, ou dans une tireuse par projection, du type analogue à celui qui est disponible dans le commerce auprès de Perkin-Elmer Corporation pour l'exposition des tranches semi-conductrices à l'aide d'un masque. Le matériau dont est constitué le masque ou cache à opacité à plusieurs niveaux peut être une émulsion d'un halogénure d'argent, un système à réserve photographique et au chrome, un film diazoïque ou un film vésiculaire. Par exemple, le rayonnement actinique 64 a une longueur d'onde comprise dans la partie bleue et verte du spectre, entre 0,4 et 0,6 film, bien que la lumière ultraviolette ayant des longueurs d'onde inférieures à 0,4 um puisse aussi être utilisée.La lumière 64 qui éclaire le cache 52 est transmise par les zones transparentes 65 du cache 52 vers la couche 66 formant l'émulsion, elle est transmise partiellement par les signes gris 58 et 60, mais elle est arrêtée par les signes sombres, tels que le point 56 du cache 52. Un cache photographique à opacité à plusieurs niveaux convenant pour les dimensions géométriques des données selon l'invention, peut être préparé à l'aide d'un système à faisceau d'électrons du type couramment utilisé pour la création des masques photographiques au chrome utilisés dans l'industrie des semi-conducteurs. Par exemple, le faisceau électronique n'est pas modulé en intensité et les masques photographiques destinés à l'industrie des semi-conducteurs sont constitués de zones qui sont soit transparentes soit opaques. C'est la très haute résolution du système d'exposition à un faisceau d'électrons qui le rend utile pour la préparation d'un masque à base de chrome ayant plusieurs niveaux d'opacité.Comme le faisceau d'électrons peut écrire un point ayant une dimension de 0,5 Fun, un carré de 5 wm, selon l'invention, est formé par 10 x 10 (soit 100) zones potentielles d'exposition. Lorsqu'une image de 5 Wm doit avoir une opacité minimale sur le cache photographique, les 100 zones potentielles d'exposition sont en réalité exposées sur la réserve photographique. Après développement de la réserve et attaque chimique du chrome, l'image est transparente à 100 %. De multiples niveaux d'opacité peuvent être obtenus par exposition d'un certain pourcentage des 100 zones potentielles d'exposition afin que des quantités prédéterminées de chrome restent dans la zone de formation d'images après l'attaque chimique. Par exemple, lorsque l'opacité doit être de 50 %, une zone d'exposition de 0,5 wm sur 2 est opaque et une zone adjacente est transparente. Le cache ayant une opacité à plusieurs niveaux est alors utilisé pour l'exposition de la couche photosensible selon l'invention, par contact ou par projection. L'exposition de la couche 66 d'émulsion par le rayonnement actinique crée une image latente dans laquelle l'halogénure d'argent est activé pratiquement à saturation sous les zones transparentes 65 du cache 52, est un peu moins activé sous la zone gris clair 60, est encore moins activé sous la zone gris foncé 58, et reste pratiquement inactivé sous les signes sombres 54 et 56. Cette image latente est représentée sur la figure 5C sur laquelle le support photosensible exposé 70 contient une émulsion d'halogénure d'argent activé sur des régions importantes 72 et d'halogénure d'argent non activé dans des régions ponctuelles 74 et 76, et un mélange d'halogénure d'argent activé et non activé dans des régions 78 et 80.Les compositions qui contiennent des composés diazoïques forment par exemple une image latente, après exposition au rayonnement actinique, qui peut être développée ultérieurement afin qu'elle forme une image d'un colorant. Des composés diazoïques présents dans des films vésiculaires se décomposent lorsqu'ils sont exposés à un rayonnement actinique et forment des gaz tels que l'azote et l'anhydride carbonique. Les gaz créent des pressions internes, dans le liant de matière plastique, dans les régions exposées. Le support exposé 70 est développé afin qu'il forme un support 82 qui est pratiquement opaque sur une partie de son étendue mais qui comporte un dessin d'exposition en forme d'image constitué de signes transparents et partiellement ttansparents 84, 86, 88 et 90, ayant un certain coefficient de réflexion sur la couche métallique sousjacente 68, à la longueur d'onde du faisceau de lecture. Lorsque des particules filamentaires noires d'argent sont utilisées pour la formation du support opaque 82, les particules sont formées à partir d'une émulsion activée et développée d'halogénure d'argent. La concentration en volume de l'halogénure d'argent activé détermine la concentration en volume de l'argent filamentaire qui détermine à son tour la densité optique de la couche de mémorisation optique. Ainsi, les points transparents 84 et 86 ne comprennent pratiquement pas de particules filamentaires d'argent puisque ces zones sont essentiellement des points 74 et 76 d'halogénure d'argent non activé et non exposé, placés sous les points opaques 54 et 56 du cache 52.Le point 88 contient quelques particules filamentaires d'argent et le point 90 en contient encore plus puisque ces points se trouvaient sous les points gris 58 et 60 du cache 52 et ont reçu une certaine quantité du rayonnement actinique. Des zones réfléchissant à 10 %, ayant des concentrations élevées d'argent filamentaire, présentent une densité optique, mesurée pour la lumière rouge d'un densitomère photographique, au moins égale à 0,9 et de préférence supérieure à 1,0. Des zones réfléchissant 20 % ont une densité optique comprise entre 0,6 et 0,8. Des zones réf lé- chissant 40 % de la lumière ont une densité optique comprise entre 0,3 et 0,5 alors que les zones non exposées réfléchissant 80 % de la lumière ont des densités optiques inférieures à 0,2 et de préférence à 0,1.Après le développement, le fixage et le rinçage suppriment l'halogénure d'argent restant de la couche 66 de mémorisation optique. Les supports exposés de type diazoïque sont développés afin qu'ils forment une image positive d'un colorant. Ainsi, des caches qui sont le négatif du cache 65 de la figure 5B doivent être utilisés. Au cours de l'exposition, les composants diazoïques se transforment en un produit réactionnel incolore sous l'action de la lumière ultraviolette. Les composés diazoïques restants peuvent être transformés en un colorant azoïque ou d'azométhine par réaction avec des produits chimiques appelés agents de copulation, dans des conditions basiques.Des exemples d'agents de copulation sont le phénol, le naphtol, l'acétoacétanilide, l'amine de l'acide cyclohexylacétoacétique, les pyrazolones, les hydroxypyridones et l'acide thiobarbiturique. Au cours d'un développement gazeux, l'agent de copulation est présent dans le support et le support exposé est mis au contact de vapeurs d'ammoniac afin que les conditions basiques conviennent à la formation du colorant azoïque. Des températures comprises entre 65 et 90 OC accélèrent l'opé- ration de copulation. De préférence, un agent stabilisant acide est présent dans le milieu afin qu'il évite des réactions prématurées. Au cours d'un développement par un liquide, l'agent de copulation peut être en solution basique et peut être mis au contact de la surface du support exposé. Au cours d'un développement par chauffage, la chaleur catalyse la réaction de formation du colorant par formation d'un agent de copulation ou d'un ingrédient basique tel que l'ammoniac. Les films vésiculaires sont développés par application de chaleur destinée à ramollir le liant polymère. Les températures de développement sont comprises entre 110 et 150 OC suivant la nature et l'épaisseur du liant et le temps de séjour. Un temps de deux secondes est nécessaire à 110 OC. Aux températures plus élevées, le temps nécessaire est plus réduit. Au cours du développement, la limite des zones sous pression due à la formation des gaz pendant l'exposition est repoussée afin que les vésicules se forment. Les vésicules constituent des centres qui dispersent la lumière. Après développement, le support est éclairci par exposition à un rayonnement destiné à dissocier les sels diazoïques restants. Lorsqu'un colorant anti-halo n'est pas utilisé, les effets du halo dans la couche 66 d'émulsion d'halogénure d'argent pendant l'exposition au rayonnement actinique sont réduits au minimum lorsque la couche 66 d'émulsion est très mince, c'est-à-dire inférieure à 5 um, et lorsque la couche métallique 68 placée sous la couche 66 d'émulsion est moins réfléchissante aux longueurs d'onde du rayonnement actinique. Sur la figure 7, les pouvoirs réflecteurs de l'or, du cuivre, de l'argent et de l'aluminium sont indiqués aux différentes longueurs d'onde.A la longueur d'onde du faisceau de lecture, dans la partie rouge ou du proche infrarouge du spectre, c'est-à-dire à une longueur d'onde supérieure à 0,7 um, tous les métaux ont un coefficient de réflexion au moins égal à 80 % et tous, sauf l'aluminium, ont un coefficient de réflexion supérieur à 90 %. Ainsi, tous les métaux ont un coefficient élevé de réflexion et donnent un contraste optique élevé entre les points réf lé- chissants de données et le fond continu sombre, lors de la lecture. L'or et le cuivre sont nettement moins réfléchissants à la longueur d'onde d'un rayonnement actinique comprise entre 0,4 et 0,6 m, c'est-à-dire correspondant à de la lumière bleue et verte. Par exemple, l'or a un coefficient de réflexion à peu près compris entre 35 et 40 %- aux longueurs d'onde inférieures à 0,5 Wm. Le cuivre a un coefficient de réflexion inférieur à 60 % aux longueurs d'onde inférieures à 0,6 wm. Ces coefficients réduits de réflexion réduisent les effets de halo. L'argent et l'aluminium ont tous deux un coefficient de réflexion supérieur à 80 % aux longueurs d'onde comprises-entre 0,4 et 0,6 um. Ainsi, des précautions doivent être prises pendant l'utilisation de l'argent et de l'aluminium avec un rayonnement actinique compris dans cette plage de longueurs d'onde.En fait, l'aluminium a un coef ficient de réflexion aux longueurs d'onde comprises entre 0,4 et 0,6 Fun, qui est supérieur à celui du proche infrarouge, entre 0,8 et 1,0 film. Les couches métalliques d'aluminium peuvent être utilisées avec de plus minces couches d'émulsion photosensible afin que les effets du halo soient réduits, et il peut encore convenir avec des émulsions dont l'épaisseur est de 2 à 3 film. En outre, des colorants anti-halo disponibles dans le commerce peuvent être utilisés afin qu'ils absorbent une partie du rayonnement actinique. L'argent et l'aluminium ont un coefficient de réflexion nettement plus réduit aux longueurs d'onde du rayonnement actinique de la partie ultraviolette du spectre. En particulier, l'argent a un coefficient de réflexion inférieur à 10 % à des longueurs d'onde voisines de 0,3 Wm. L'invention accroît le contraste des points de données dans les supports photographiques de mémorisation de données optiques, par utilisation d'une couche réfléchissante destinée à accroître le contraste optique aux longueurs d'onde de lecture, sans formation de points voilés ou diffus de données dus aux effets d'un halo, aux longueurs d'onde du rayonnement actinique. Des couches métalliques placées derrière la couche photosensible et qui sont très réfléchissantes dans la partie rouge et du proche infrarouge du spectre permettent l'obtention de contrastes très élevés des données. Des contrastes d'au moins 3/1 et pouvant atteindre 7/1 peuvent être obtenus, et ils réduisent le taux d'erreurs de données dues à la poussière, à la saleté et aux rayures. Ce contraste très élevé des données peut aussi être utilisé pour la mémorisation de deux éléments binaires ou plus par point de données, par utilisation du recouvrement de la couche réfléchissante avec une échelle de gris. REVENDICATIONS 1. Carte de support de données destinée à supporter des informations optiques enregistrées préalablement et dépendant de la longueur d'onde, caractérisée en ce qu'elle comprend une base plane et cohérente (12) de matière plastique, ayant une dimension convenant à un portefeuille, une couche (22) de substrat sous forme d'un film, disposée sur la base, en contact intime avec elle suivant un plan, une couche métallique très réfléchissante (24) déposée sur la couche de substrat, et une couche plane (26) de mémorisation optique, permettant un enregistrement par une image, disposée sur la couche réfléchissante, cette couche de mémorisation ayant été exposée lorsqu'elle était photosensible sous l'action d'un rayonnement actinique et ayant été développée afin qu'elle devienne pratiquement opaque sur une partie de son étendue, mais ayant un dessin d'exposition sous forme d'une image de signes transparents et partiellement transparents révélant au moins deux niveaux séparés de réflexion de la couche sous-jacente réfléchissant la lumière d'un faisceau de lecture ayant une longueur d'onde supérieure à celle du rayonnement actinique. 2. Carte selon la revendication 1, caractérisée en ce que la couche réfléchissante (24) est très réfléchissante à la longueur d'onde de lecture mais moins réfléchissante à la longueur d'onde du rayonnement actinique agissant sur la couche photosensible. 3. Carte selon la revendication 1, caractérisée en ce que la couche réfléchissante (24) est choisie dans le groupe qui comprend l'or, l'argent, l'aluminium et le cuivre. 4. Carte selon la revendication 1, caractérisée en ce que chacun des signes présente, par rapport à la couche réfléchissante sous-jacente (24), l'un de quatre coefficients de réflexion à la longueur d'onde de lecture, un premier coefficient étant au moins égal à 60 %, un second étant compris entre 30 et 50 %, un troisième étant compris entre 15 et 25 % et un quatrième étant inférieur à 12 %. 5. Carte selon la revendication 1, caractérisée en ce que la couche (26) de mémorisation optique est développée à partir d'une émulsion photosensible à base d'un halogénure d'argent afin que des particules filamentaires d'argent se forment dans un liant colloïdal, ayant un dessin sous forme d'une image. 6. Carte selon la revendication 1, caractérisée en ce que la couche (26) de mémorisation optique est développée à partir d'un composé diazoïque sensible au rayonnement afin qu'elle forme une image d'un colorant. 7. Carte selon la revendication 1, caractérisée en ce que la couche (26) de mémorisation optique est développée à partir d'un film vésiculaire ayant un composé dia zoïque sensible au rayonnement dans un liant polymère de matière plastique afin que des vésicules dispersant la lumière soient formées dans le liant. 8. Carte de données destinée à des informations optiques préalablement enregistrées et dépendant de la longueur d'onde, caractérisée en ce qu'elle comprend une base plane, cohérente et optiquement transparente (12) ayant une dimension convenant à un portefeuille, une première couche plane (30) de mémorisation optique, permettant l'enregistrement d'une image et disposée sur la base de matière plastique, une première couche réfléchissante (32) déposée sur la première couche de mémorisation optique, une première couche plane (34) de support placée sur la couche réfléchissante, la couche de support ayant des surfaces planes opposées et comprenant une surface inférieure proche de la base de matière plastique d'une surface supérieure distante de cette base, la couche réfléchissante étant déposée sur la surface inférieure, une seconde couche plane (36) de support, pratiquement identique à la première couche de support et collée à la surface supérieure de celle-ci, une seconde couche réfléchissante (38) déposée sur la seconde couche plane et transparente de support, et une seconde couche plane (40) de mémorisation optique, destinée à l'enregistrement d'une image et disposée sur la face supérieure de la seconde couche transparente et plane de support, la première et la seconde couche (30, 40) de mémorisation optique ayant été exposées alors qu'elles étaient photosensibles, à un premier et un second rayonnement actinique et ayant été développées afin qu'elles soient pratiquement opaques sur une partie de leur étendue, mais ayant un dessin d'exposition formant une image de signes transparents et partiellement transparents révélant au moins deux niveaux séparés de coefficient de réflexion dans la couche adjacente réfléchissant la lumière de lecture ayant une longueur d'onde supérieure à celle des rayonnements actiniques. 9. Carte selon la revendication 8#, caractérisée en ce que la première couche réfléchissante (32) est très réfléchissante à la longueur d'onde de lecture mais moins réfléchissante à la longueur d'onde du premier rayonnement actinique, et la seconde couche réfléchissante (38) est très réfléchissante à la longueur d'onde de lecture mais moins réfléchissante à la longueur d'onde d'un second rayonnement actinique. 10. Carte selon la revendication 9, caractérisée en ce que la longueur d'onde de lecture est comprise dans la partie rouge ou du proche infrarouge du spectre, et la longueur d'onde du rayonnement actinique est comprise dans les parties bleue et verte du spectre. 11. Carte selon la revendication 8, caractérisée en ce que le matériau de la couche réfléchissante (32, 38) est choisi dans le groupe qui comprend l'or, l'argent, l'aluminium-et le cuivre. 12. Carte selon la revendication 8, caractérisée en ce qu'une couche plane et transparente (42) de protection est placée sur la seconde couche de mémorisation optique.